【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
良溶媒に有機材料を溶解した有機材料溶液と、前記良溶媒と相溶性でありかつ前記有機材料に対しては貧溶媒となる溶媒とを下記数式（１）で表されるレイノルズ数が６０以上となる条件下で混合し前記有機材料のナノ粒子を析出させることを特徴とする有機ナノ粒子の製造方法。
Ｒｅ＝ρＵＬ／μ      ・・・  数式（１）
（数式（１）中、Ｒｅはレイノルズ数を表し、ρは有機材料溶液の密度を表し、Ｕは有機材料溶液と貧溶媒とが出会うときの相対速度を表し、Ｌは有機材料溶液と貧溶媒とが出会う部分の流路もしくは供給口の等価直径を表し、μは有機材料溶液の粘性係数を表す。）
【請求項２】
前記有機ナノ粒子の平均粒径が６０ｎｍ以下となるように粒子径を制御して析出させることを特徴とする請求項１に記載の有機ナノ粒子の製造方法。
【請求項３】
前記貧溶媒に前記有機材料溶液を供給管から噴流して混合することを特徴とする請求項１または２に記載の有機ナノ粒子の製造方法。
【請求項４】
前記貧溶媒を攪拌することを特徴とする請求項３に記載の有機ナノ粒子の製造方法。
【請求項５】
前記レイノルズ数が１００以上である請求項１〜４のいずれか１項に記載の有機ナノ粒子の製造方法。
【請求項６】
前記レイノルズ数が２５００以下である請求項１〜５のいずれか１項に記載の有機ナノ粒子の製造方法。
【請求項７】
前記分散液が分子量１０００以上の高分子化合物を含有することを特徴とする請求項１〜６のいずれか１項に記載の有機ナノ粒子の製造方法。
【請求項８】
前記分散液が実質的に水不溶性の高分子化合物を含有することを特徴とする請求項１〜７のいずれか１項に記載の有機ナノ粒子の製造方法。
【請求項９】
前記高分子化合物が下記一般式（１）で表されることを特徴とする請求項７または８に記載の有機ナノ粒子の製造方法。
【化１】
2008138194.tif 000001
〔式中、Ｒ１は、（ｍ＋ｎ）価の連結基を表し、Ｒ２は単結合あるいは２価の連結基を表す。Ａ１は、酸性基、窒素原子を有する塩基性基、ウレア基、ウレタン基、配位性酸素原子を有する基、炭素数４以上の炭化水素基、アルコキシシリル基、エポキシ基、イソシアネート基、および水酸基からなる群より選ばれる基を有する１価の有機基、または置換基を有してもよい有機色素構造もしくは複素環を含有する１価の有機基を表す。ただし、ｎ個のＡ１は互いに同一であっても、異なっていてもよい。ｍは１〜８の数を表し、ｎは２〜９の数を表し、ｍ＋ｎは３〜１０を満たす。Ｐ１は高分子化合物残基を表す。〕
【請求項１０】
前記高分子化合物が下記一般式（２）で表されることを特徴とする請求項９に記載の有機ナノ粒子の製造方法。
【化２】
2008138194.tif 000002
〔式中、Ｒ３は、（ｘ＋ｙ）価の連結基を表す。Ｒ４およびＲ５は、各々独立に単結合または２価の連結基を表す。Ａ２は、酸性基、窒素原子を有する塩基性基、ウレア基、ウレタン基、配位性酸素原子を有する基、炭素数４以上の炭化水素基、アルコキシシリル基、エポキシ基、イソシアネート基、および水酸基からなる群より選ばれる基を有する１価の有機基、または置換基を有してもよい有機色素構造もしくは複素環を含有する１価の有機基を表す。ただし、ｘ個のＡ２は互いに同一であっても、異なっていてもよい。ｙは１〜８の数を表し、ｘは２〜９の数を表し、ｘ＋ｙは３〜１０を満たす。Ｐ２は高分子化合物残基を表す。〕
【請求項１１】
前記有機材料が有機顔料であることを特徴とする請求項１〜１０のいずれか１項に記載の有機ナノ粒子の製造方法。
【請求項１２】
前記有機顔料がピロロピロール化合物顔料であることを特徴とする請求項１１に記載の有機ナノ粒子の製造方法。
【請求項１３】
前記ピロロピロール化合物顔料がＣ．Ｉ．ピグメントレッド２５４、Ｃ．Ｉ．ピグメントレッド２５５、Ｃ．Ｉ．ピグメントレッド２６４、及びＣ．Ｉ．ピグメントレッド２７２のいずれかであることを特徴とする請求項１２に記載の有機ナノ粒子の製造方法。
【請求項１４】
前記有機顔料がフタロシアニン化合物顔料であることを特徴とする請求項１１に記載の有機ナノ粒子の製造方法。
【請求項１５】
前記フタロシアニン化合物顔料がＣ．Ｉ．ピグメントグリーン３６、Ｃ．Ｉ．ピグメントグリーン７、及びＣ．Ｉ．ピグメントブルー１５：６のいずれかであることを特徴とする請求項１４に記載の有機ナノ粒子の製造方法。
【請求項１６】
前記有機顔料がジオキサジン化合物顔料であることを特徴とする請求項１１に記載の有機ナノ粒子の製造方法。
【請求項１７】
前記ジオキサジン化合物顔料がＣ．Ｉ．ピグメントバイオレット２３またはＣ．Ｉ．ピグメントバイオレット３７であることを特徴とする請求項１６に記載の有機ナノ粒子の製造方法。
【請求項１８】
前記有機ナノ粒子を、前記貧溶媒が１０Ｌ以上のスケールで析出させることを特徴とする請求項１〜１７のいずれか１項に記載の有機ナノ粒子の製造方法。
【請求項１９】
請求項１〜１８のいずれか１項に記載の方法で製造された有機ナノ粒子。
【請求項２０】
重合性モノマーおよび／または重合性オリゴマーを含む媒体に、請求項１９に記載の有機ナノ粒子を含んでなることを特徴とするカラーフィルタ用インクジェットインク。
【請求項２１】
請求項１９に記載の有機ナノ粒子と、バインダーと、モノマーもしくはオリゴマーと、光重合開始剤もしくは光重合開始剤系とを少なくとも含む着色感光性樹脂組成物。
【請求項２２】
仮支持体上に、少なくとも、請求項２１に記載の着色感光性樹脂組成物を含む感光性樹脂層を設けたことを特徴とする感光性樹脂転写材料。
【請求項２３】
請求項２０に記載のインクジェットインク、請求項２１に記載の着色感光性樹脂組成物、及び／又は請求項２２に記載の感光性樹脂転写材料を用いて作製したことを特徴とするカラーフィルタ。
【請求項２４】
請求項２３に記載のカラーフィルタを備えたことを特徴とする液晶表示装置。
【請求項２５】
前記表示装置がＶＡ方式であることを特徴とする請求項２４に記載の液晶表示装置。
【請求項２６】
請求項２５に記載のカラーフィルタを備えたことを特徴とするＣＣＤデバイス。
【手続補正２】
【補正対象書類名】明細書
【補正対象項目名】０００９
【補正方法】変更
【補正の内容】
【０００９】
上記課題は下記の手段により達成された。
（１）良溶媒に有機材料を溶解した有機材料溶液と、前記良溶媒と相溶性でありかつ前記有機材料に対しては貧溶媒となる溶媒とを下記数式（１）で表されるレイノルズ数が６０以上となる条件下で混合し前記有機材料のナノ粒子を析出させた分散液とすることを特徴とする有機ナノ粒子の製造方法。
Ｒｅ＝ρＵＬ／μ      ・・・  数式（１）
（数式（１）中、Ｒｅはレイノルズ数を表し、ρは有機材料溶液の密度を表し、Ｕは有機材料溶液と貧溶媒とが出会うときの相対速度を表し、Ｌは有機材料溶液と貧溶媒とが出会う部分の流路もしくは供給口の等価直径を表し、μは有機材料溶液の粘性係数を表す。）
（２）前記有機ナノ粒子の平均粒径が６０ｎｍ以下となるように粒子径を制御して析出させることを特徴とする（１）に記載の有機ナノ粒子の製造方法。
（３）前記貧溶媒に前記有機材料溶液を供給管から噴流して混合することを特徴とする（１）または（２）に記載の有機ナノ粒子の製造方法。
（４）前記貧溶媒を攪拌することを特徴とする（３に記載の有機ナノ粒子の製造方法。
（５）前記レイノルズ数が１００以上である（１）〜（４）のいずれか１項に記載の有機ナノ粒子の製造方法。
（６）前記レイノルズ数が２５００以下である（１）〜（５）のいずれか１項に記載の有機ナノ粒子の製造方法。
（７）前記分散液が分子量１０００以上の高分子化合物を含有することを特徴とする（１）〜（６）のいずれか１項に記載の有機ナノ粒子の製造方法。
（８）前記分散液が実質的に水不溶性の高分子化合物を含有することを特徴とする（１）〜（７）のいずれか１項に記載の有機ナノ粒子の製造方法。
（９）前記高分子化合物が下記一般式（１）で表されることを特徴とする（７）または（８）に記載の有機ナノ粒子の製造方法。
【化１】
2008138194.tif 000003
〔式中、Ｒ１は、（ｍ＋ｎ）価の連結基を表し、Ｒ２は単結合あるいは２価の連結基を表す。Ａ１は、酸性基、窒素原子を有する塩基性基、ウレア基、ウレタン基、配位性酸素原子を有する基、炭素数４以上の炭化水素基、アルコキシシリル基、エポキシ基、イソシアネート基、および水酸基からなる群より選ばれる基を有する１価の有機基、または置換基を有してもよい有機色素構造もしくは複素環を含有する１価の有機基を表す。ただし、ｎ個のＡ１は互いに同一であっても、異なっていてもよい。ｍは１〜８の数を表し、ｎは２〜９の数を表し、ｍ＋ｎは３〜１０を満たす。Ｐ１は高分子化合物残基を表す。〕
（１０）前記高分子化合物が下記一般式（２）で表されることを特徴とする（９）に記載の有機ナノ粒子の製造方法。
【化２】
2008138194.tif 000004
〔式中、Ｒ３は、（ｘ＋ｙ）価の連結基を表す。Ｒ４およびＲ５は、各々独立に単結合または２価の連結基を表す。Ａ２は、酸性基、窒素原子を有する塩基性基、ウレア基、ウレタン基、配位性酸素原子を有する基、炭素数４以上の炭化水素基、アルコキシシリル基、エポキシ基、イソシアネート基、および水酸基からなる群より選ばれる基を有する１価の有機基、または置換基を有してもよい有機色素構造もしくは複素環を含有する１価の有機基を表す。ただし、ｘ個のＡ２は互いに同一であっても、異なっていてもよい。ｙは１〜８の数を表し、ｘは２〜９の数を表し、ｘ＋ｙは３〜１０を満たす。Ｐ２は高分子化合物残基を表す。〕
（１１）前記有機材料が有機顔料であることを特徴とする（１）〜（１０）のいずれか１項に記載の有機ナノ粒子の製造方法。
（１２）前記有機顔料がピロロピロール化合物顔料であることを特徴とする（１１）に記載の有機ナノ粒子の製造方法。
（１３）前記ピロロピロール化合物顔料がＣ．Ｉ．ピグメントレッド２５４、Ｃ．Ｉ．ピグメントレッド２５５、Ｃ．Ｉ．ピグメントレッド２６４、及びＣ．Ｉ．ピグメントレッド２７２のいずれかであることを特徴とする（１２）に記載の有機ナノ粒子の製造方法。
（１４）前記有機顔料がフタロシアニン化合物顔料であることを特徴とする（１１）に記載の有機ナノ粒子の製造方法。
（１５）前記フタロシアニン化合物顔料がＣ．Ｉ．ピグメントグリーン３６、Ｃ．Ｉ．ピグメントグリーン７、及びＣ．Ｉ．ピグメントブルー１５：６のいずれかであることを特徴とする（１４）に記載の有機ナノ粒子の製造方法。
（１６）前記有機顔料がジオキサジン化合物顔料であることを特徴とする（１１）に記載の有機ナノ粒子の製造方法。
（１７）前記ジオキサジン化合物顔料がＣ．Ｉ．ピグメントバイオレット２３またはＣ．Ｉ．ピグメントバイオレット３７であることを特徴とする（１６）に記載の有機ナノ粒子の製造方法。
（１８）前記有機ナノ粒子を、前記貧溶媒が１０Ｌ以上のスケールで析出させることを特徴とする（１）〜（１７）のいずれか１項に記載の有機ナノ粒子の製造方法。
（１９）（１）〜（１８）のいずれか１項に記載の方法で製造された有機ナノ粒子。
（２０）重合性モノマーおよび／または重合性オリゴマーを含む媒体に、（１９）に記載の有機ナノ粒子を含んでなることを特徴とするカラーフィルタ用インクジェットインク。
（２１）（１９）に記載の有機ナノ粒子と、バインダーと、モノマーもしくはオリゴマーと、光重合開始剤もしくは光重合開始剤系とを少なくとも含む着色感光性樹脂組成物。
（２２）仮支持体上に、少なくとも、（２１）に記載の着色感光性樹脂組成物を含む感光性樹脂層を設けたことを特徴とする感光性樹脂転写材料。
（２３）（２０）に記載のインクジェットインク、（２１）に記載の着色感光性樹脂組成物、及び／又は（２２）に記載の感光性樹脂転写材料を用いて作製したことを特徴とするカラーフィルタ。
（２４）（２３）に記載のカラーフィルタを備えたことを特徴とする液晶表示装置。
（２５）前記表示装置がＶＡ方式であることを特徴とする（２４）に記載の液晶表示装置。
（２６）（２３）に記載のカラーフィルタを備えたことを特徴とするＣＣＤデバイス。
【手続補正３】
【補正対象書類名】明細書
【補正対象項目名】００３６
【補正方法】変更
【補正の内容】
【００３６】
レイノルズ数（Ｒｅ）の値は、小さいほど層流を形成しやすく、大きいほど乱流を形成しやすい。本発明の製造方法においては、レイノルズ数を６０以上で調節して、有機ナノ粒子の粒子径を制御して得ることができ、１００以上とすることが好ましく、１５０以上とすることがより好ましい。本発明のレイノズル数に上限はないが、本発明においてはレイノルズ数の制御が形成後の粒子の性能に大きく影響しうること考慮し、レイノルズ数は３５００以下の範囲で調節して良好な有機ナノ粒子を制御して得ることが好ましく、３０００以下であることがより好ましく、２５００以下であることが特に好ましい。また、本発明の製造方法においては、得られるナノ粒子の平均粒径が６０ｎｍ以下となるようにレイノルズ数を制御し、４０ｎｍ以下が更に好ましく、３０ｎｍ以下となるようにレイノルズ数を制御することが特に好ましい。
【手続補正４】
【補正対象書類名】明細書
【補正対象項目名】００３８
【補正方法】変更
【補正の内容】
【００３８】
有機粒子の粒径に関しては、計測法により数値化して集団の平均の大きさを表現する方法があるが、よく使用されるものとして、分布の最大値を示すモード径、積分分布曲線の中央値に相当するメジアン径、各種の平均径（数平均、長さ平均、面積平均、質量平均、体積平均等）などがあり、本発明においては、特に断りのない限り、平均粒径とは数平均径をいう。有機ナノ粒子（一次粒子）の平均粒径はナノメートルサイズであり、平均粒径は前記の範囲であることが特に好ましい。なお本発明の製造方法で形成される粒子は結晶質粒子でも非晶質粒子でもよく、またはこれらの混合物でもよい。
また、粒子の単分散性を表す指標として、本発明においては、特に断りのない限り、体積平均粒径（Ｍｖ）と数平均粒径（Ｍｎ）の比（Ｍｖ／Ｍｎ）を用いる。有機ナノ粒子の（一次粒子）の単分散性、つまりＭｖ／Ｍｎは、１．０〜２．０であることが好ましく、１．０〜１．８であることがより好ましく、１．０〜１．５であることが特に好ましい。
有機粒子の粒径の測定方法としては、顕微鏡法、重量法、光散乱法、光遮断法、電気抵抗法、音響法、動的光散乱法が挙げられ、顕微鏡法、動的光散乱法が特に好ましい。顕微鏡法に用いられる顕微鏡としては、例えば、走査型電子顕微鏡、透過型電子顕微鏡などが挙げられる。動的光散乱法による粒子測定装置として、例えば、日機装社製ナノトラックＵＰＡ−ＥＸ１５０、大塚電子社製ダイナミック光散乱光度計ＤＬＳ−７０００シリーズなどが挙げられる。